(57)【特許請求の範囲】
【請求項１】
第１の外装基材、中心基材であるコアシート、及び第２の外装基材、これら少なくとも３つの基材がこの順序で積層された情報記録媒体であって、
前記第１の外装基材及び第２の外装基材は、二軸延伸ポリエチレンテレフタレート樹脂または二軸延伸ポリエチレンナフタレート樹脂の表裏に保護樹脂層が形成され、
また前記第１の外装基材及び第２の外装基材は、同じ厚みで構成され、同一材料を使用し、かつ、延伸方向を揃えて積層されており、
前記保護樹脂層は、表裏で同じ種類の、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであり、
前記保護樹脂層には、重量分率で０．１〜５．０％の割合で粒径１〜２０μｍの樹脂系ワックスからなる添加物が添加されてなることを特徴とする情報記録媒体。
【請求項２】
前記第１の外装基材及び第２の外装基材を構成する二軸延伸ポリエチレンテレフタレート樹脂または二軸延伸ポリエチレンナフタレート樹脂は、厚さが２０〜２００μｍの範囲であることを特徴とする請求項１に記載の情報記録媒体。
【請求項３】
前記樹脂系ワックスからなる添加物が、ポリエチレンワックス、ポリエステルワックス、フッ素系ワックスのいずれかであることを特徴とする請求項１又は２に記載の情報記録媒体。
【請求項４】
前記保護樹脂層の表面又は裏面には、印刷層が設けられていることを特徴とする請求項１〜３のいずれか１項に記載の情報記録媒体。
【請求項５】
前記コアシートには、９０〜１５０℃で軟化、流動する耐熱性の低い熱可塑性樹脂が使用されていることを特徴とする請求項１〜４のいずれか１項に記載の情報記録媒体。
【請求項６】
前記情報記録媒体は、コアシートに非接触ＩＣチップとアンテナ素子が埋設された非接触型ＩＣカードであることを特徴とする請求項１〜５のいずれか１項に記載の情報記録媒体。
【請求項７】
前記情報記録媒体は、接触型ＩＣカードモジュールがカード表面に具備された接触型ＩＣカードであることを特徴とする請求項１〜５のいずれか１項に記載の情報記録媒体。
【請求項８】
前記情報記録媒体は、第１の外装基材の表面に磁気記録層が具備された磁気カードであることを特徴とする請求項１〜５のいずれか１項に記載の情報記録媒体。
【発明の詳細な説明】
【技術分野】
【０００１】
本発明は、クレジットカードやキャッシュカード等の磁気カード、接触型ＩＣカード、非接触型ＩＣカード等の情報記録媒体に関し、特には、反りが発生しにくく、傷の付きにくい情報記録媒体に関する。
【背景技術】
【０００２】
近年、キャッシュカードやクレジットカード、ＩＤカード等の情報記録媒体が広く利用されており、その素材としては主にポリ塩化ビニル樹脂や塩化ビニル・酢酸ビニル共重合体樹脂が用いられており、特に塩化ビニル樹脂が一般的であった。塩化ビニル樹脂は、物理的な機械特性や文字部分のエンボス適性などが優れ、素材のコストが安価なことからカードなどの情報記録媒体の素材として広く用いられている。
【０００３】
ところで情報記録媒体のＩＣ化につれて、情報記録媒体の特性も高機能化が要求されている。特に高耐久性、高耐熱性及び環境に優しい情報記録媒体が求められている。
【０００４】
しかしながら、従来の情報記録媒体の基材であるポリ塩化ビニル樹脂や塩化ビニル・酢酸ビニル共重合体樹脂は耐熱性が低く、保管温度が８０℃以上になると記録媒体が変形することがある。
また、ポリ塩化ビニル樹脂は使用後廃棄される際、特に焼却時に塩化水素ガスが発生し、焼却炉を傷めて寿命を縮める。また、焼却温度にもよるが、焼却の際にダイオキシンが発生するおそれもあるといわれている。
【０００５】
そこで、塩化ビニル樹脂に代わるものとして種々の樹脂の提案や改質が行われている。情報記録媒体の構成において、表裏の外装基材として二軸延伸ポリエチレンテレフタレート樹脂を用いる方法もそれらの一つである（例えば、特許文献１、特許文献２参照）。
【０００６】
上記先行特許文献を示す。
【特許文献１】特開２００４−２０２８１７号公報。
【特許文献２】特開２００４−２０６３４９号公報。
【０００７】
しかし、上記の方法は、耐熱性、耐久性は改善されたものの、多面付けシートにした場合、反りや変形を生じ易い、製品にした場合に傷付きやすいといった問題がある。
【発明の開示】
【発明が解決しようとする課題】
【０００８】
本発明は、表裏の外装基材に二軸延伸ポリエチレンテレフタレート樹脂を用いた情報記録媒体に関する以上のような問題に鑑みてなされたもので、反りや変形が無く、傷が付きにくく、かつ、耐熱性、耐久性に優れた情報記録媒体を提供することを課題とする。
【課題を解決するための手段】
【０００９】
本発明の請求項１の発明は、第１の外装基材、中心基材であるコアシート、及び第２の外装基材、これら少なくとも３つの基材がこの順序で積層された情報記録媒体であって、前記第１の外装基材及び第２の外装基材は、二軸延伸ポリエチレンテレフタレート樹脂または二軸延伸ポリエチレンナフタレート樹脂の表裏に保護樹脂層が形成され、また前記第１の外装基材及び第２の外装基材は、同じ厚みで構成され、同一材料を使用し、かつ、延伸方向を揃えて積層されており、前記保護樹脂層は、表裏で同じ種類の、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであり、前記保護樹脂層には、重量分率で０．１〜５．０％の割合で粒径１〜２０μｍの樹脂系ワックスからなる添加物が添加されてなることを特徴とする情報記録媒体である。
【００１０】
このように本発明によれば、第１の外装基材及び第２の外装基材は、二軸延伸ポリエチレンテレフタレート樹脂または二軸延伸ポリエチレンナフタレート樹脂の表裏に保護樹脂層が形成されてなるので、耐熱性、耐久性に優れた情報記録媒体とすることができる。また本発明によれば、二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであるので、多面付けシートにしても反りがほとんどない。また樹脂層には重量分率で０．１〜５．０％の割合で添加物が添加されているので、透明性が保持できる。また、添加物の粒径は樹脂層の厚みと同レベルであるため傷が付きにくい。添加物（主としてワックス）は、通常正確には円形ではなく、鱗片状や楕円形をしている。積層、ラミネート後、物性的に問題のないレベルで処方を決めればよい。
また、二軸延伸ポリエチレンテレフタレート樹脂または二軸延伸ポリエチレンナフタレート樹脂を用いた第１の外装基材と第２の外装基材とは、同一材料を使用し、かつ、延伸方向を揃えて積層されているので、引っ張り合う力が均衡して反りがなくなる。
【００１１】
また、請求項２の発明は、請求項１の発明において、前記第１の外装基材及び第２の外装基材を構成する二軸延伸ポリエチレンテレフタレート樹脂または二軸延伸ポリエチレンナフタレート樹脂は、厚さが２０〜２００μｍの範囲であることを特徴とする情報記録媒体である。
このように本発明によれば、第１の外装基材及び第２の外装基材を構成する二軸延伸ポリエチレンテレフタレート樹脂または二軸延伸ポリエチレンナフタレート樹脂は、厚さが２０〜２００μｍの範囲であり、第１の外装基材と第２の外装基材とは同じ厚みであるので、シート単体で反りが起きにくく、印刷機での印刷が可能となる。
【００１２】
削除
【００１３】
削除
【００１４】
削除
【００１５】
削除
【００１６】
削除
【００１７】
削除
【００１８】
また、請求項３の発明は、前記樹脂系ワックスからなる添加物が、ポリエチレンワックス、ポリエステルワックス、フッ素系ワックスのいずれかであることを特徴とする請求項１又は２に記載の情報記録媒体である。
【００２０】
また、請求項４の発明は、請求項１〜３のいずれか１項に記載の発明において、前記保護樹脂層の表面又は裏面には、印刷層が設けられていることを特徴とする情報記録媒体である。
【００２１】
また、請求項５の発明は、請求項１〜４のいずれか１項に記載の発明において、前記コアシートには、９０〜１５０℃で軟化、流動する耐熱性の低い熱可塑性樹脂が使用されていることを特徴とする情報記録媒体である。
【００２２】
このように本発明によれば、コアシートには、９０〜１５０℃で軟化、流動する耐熱性の低い熱可塑性樹脂が使用されているので、熱ラミネートで、例えば、磁気テープを埋め込む際、コアシート内部の樹脂が流動することで埋め込みの負荷を軽減し、平滑にし易い。
【００２３】
また、請求項６の発明は、請求項１〜５のいずれか１項に記載の発明において、前記情報記録媒体は、コアシートに非接触ＩＣチップとアンテナ素子が埋設された非接触型ＩＣカードであることを特徴とする情報記録媒体である。
【００２４】
また、請求項７の発明は、請求項１〜５のいずれか１項に記載の発明において、前記情報記録媒体は、接触型ＩＣカードモジュールがカード表面に具備された接触型ＩＣカードであることを特徴とする情報記録媒体である。
【００２５】
また、請求項８の発明は、請求項１〜５のいずれか１項に記載の発明において、前記情報記録媒体は、第１の外装基材の表面に磁気記録層が具備された磁気カードであることを特徴とする情報記録媒体である。
【発明の効果】
【００２６】
このように本発明の情報記録媒体は、つぎのような効果がある。すなわち、通常、このような情報記録媒体は大判のシートに多面付けして製造されるが、透明な二軸延伸ポリエチレンテレフタレート樹脂あるいは二軸延伸ポリエチレンナフタレート樹脂のシートの表裏に、同程度の厚みの保護樹脂層である熱可塑性樹脂層を設けてあるので、シート状態での反りがないため、大判でのシート状態で印刷機を使用して印刷を行うことができる。
【００２７】
カード基材の外形サイズより小さい面積のテープ状の磁気テープを熱ラミネートでカード基材に平滑に埋め込むことができる。また、そのカードは、延伸ポリエチレンテレフタレート樹脂あるいは延伸ポリエチレンナフタレート樹脂を中心に用いた樹脂シートを用いているので傷が付きにくいカードとなる。
【００２８】
さらに、保護樹脂層に、樹脂層の厚みと同程度の粒径を有するワックス系添加剤を混合してあるので傷が付きにくい。
二軸延伸ポリエチレンテレフタレート樹脂あるいは二軸延伸ポリエチレンナフタレート樹脂を中心に用いた樹脂シートを表裏に使用して仕上げた磁気カードやＩＣカードも含むが、表裏に延伸ポリエチレンテレフタレート樹脂を用いるので、耐曲げ、耐割れに優れたカードとなる。
【発明を実施するための最良の形態】
【００２９】
本発明を一実施形態に基づいて以下に詳細に説明する。
本発明の情報記録媒体（１０）は、例えば、図１、図２に示すように、第１の外装基材（１１）、中心基材であるコアシート（１２）、及び第２の外装基材（１３）、これら少なくとも３つの基材がこの順序で積層された情報記録媒体である。
【００３０】
そして、第１の外装基材（１１）及び第２の外装基材（１３）は、二軸延伸ポリエチレンテレフタレート樹脂または二軸延伸ポリエチレンナフタレート樹脂（１）の表裏に保護樹脂層（２）が形成されてなることを特徴とするものである。
【００３１】
第１の外装基材（１１）及び第２の外装基材（１３）を構成する二軸延伸ポリエチレンテレフタレート樹脂または二軸延伸ポリエチレンナフタレート樹脂（１）は、厚さが２０〜２００μｍの範囲であることが好ましく、第１の外装基材（１１）と第２の外装基材（１３）とは同じ厚みとしても良い。また、表面が未処理のもの、コロナ放電のような表面処理を施したもの、易接着層の付着されたもの、いずれであって良い。さらに、延伸工程で発泡処理を施したものも含まれる。
【００３２】
保護樹脂層（２）は、ポリエステル樹脂、ポリエステルウレタン樹脂、アクリル樹脂、塩化ビニル・酢酸ビニル共重合体樹脂のいずれか一つの樹脂を主成分とするものであり、ポリカーボネート樹脂、ポリフェニレンオキサイド樹脂等の耐熱性の高いエンジニアリングプラスチックも成分に含まれる。そして、保護樹脂層（２）の厚さは、５〜１５μｍで、±０．５μｍの範囲内で表裏が同じ厚みとする。
【００３３】
このように二軸延伸ポリエチレンフタレート樹脂または二軸延伸ポリエチレンナフタレート樹脂（１）の表裏に同じ厚さの保護樹脂層（２）を形成させ、かつ、第１の外装シート（１１）と第２の外装シート（１３）とは同じ厚みに構成されているので、反りがほとんど無い。これまでは、表裏に種類が異なり、また厚みの異なる保護樹脂層を塗布していた。この表裏に異なる樹脂を塗布したシートは、３５０ｍｍ×３５０ｍｍで、０．５〜４．０ｃｍ程度の反りが発生していた。それに対して本発明のシートにおいては、０〜０．３ｍｍ以内の反り量である。
【００３４】
さらに、保護樹脂層（２）には、重量分率で０．１〜５．０％の割合で添加物が添加されている。添加物としては、ポリエチレンワックス、ポリエステルワックス、フッ素系ワックス及びその他の樹脂系ワックスが該当する。添加量を重量分率で０．１〜５．０％とすることで保護樹脂層の透明性を維持している。
また、このような有機化合物のほかに、シリカのようなケイ素系化合物、炭酸カルシウム、また酸化チタン、カーボンブラックのような無機化合物も含まれる。
【００３５】
これらの添加物を樹脂に添加する際は、粒径を１〜２０μｍにして、保護樹脂層（２）の厚みと同レベルとする。このことにより傷が付きにくいシートとなる。
【００３６】
保護樹脂層（２）は、添加物を加えた上記の樹脂成分を溶媒に希釈して溶液化し、グラビアコート法等の公知の塗布方法により二軸延伸ポリエチレンテレフタレート樹脂または二軸延伸ポリエチレンナフタレート樹脂（１）の両面にコーティングすることができる。
【００３７】
このように情報記録媒体の表裏にワックスを主とした添加物が混入した保護樹脂層を形成した外装基材が存在するため、傷が付きにくい情報記録媒体となる。
【００３８】
中心基材となるコアシート（１２）としては、耐熱性の低い、具体的には、９０〜１５０℃で軟化、流動する熱可塑性樹脂、例えば、塩化ビニル樹脂やＰＥＴ−Ｇ（ＥＡＳＴＭＡＮ  ＣＨＥＭＩＣＡＬ社製造）が好ましく使用できる。
【００３９】
中心基材となるコアシートに耐熱性の低い熱可塑性樹脂を用いることで、中心基材の樹脂が最も早く流動化するため、外装基材及びその印刷への負荷を吸収し、外観品質の劣化（絵柄の歪み、割れ等）を軽減する。
【００４０】
第１の外装基材及び第２の外装基材を二軸延伸ポリエチレンテレフタレート樹脂あるいは二軸延伸ポリエチレンナフタレート樹脂とすることで、カードの形状に対する支配力を最大化する。
ＰＥＴ−Ｇを用いたコアシートに第１の外装基材及び第２の外装基材をＰＥＴ−Ｇの組合せでは２３ｍｍの静曲げ強さであった。それに対して、ＰＥＴ−Ｇを用いたコアシートに第１の外装基材及び第２の外装基材を二軸延伸ポリエチレンテレフタレート樹脂にした組合せでは静曲げ強さが１７ｍｍとなり、腰が出、硬いカードとなる。
【００４１】
つぎに本発明の情報記録媒体を具体的な実施例によりさらに詳細に説明する。
【実施例１】
【００４２】
第１の外装基材（１１）及び第２の外装基材（１３）を作製するため、まず、略３５０ｍｍ×３５０ｍｍ、厚さ０．２ｍｍの透明な二軸延伸ポリエチレンテレフタレート樹脂シート（１）を準備した。
また、中心基材となるコアシートとして、厚さが１００μｍ、１３０μｍおよび１８０μｍの白色ＰＥＴ−Ｇ（ＥＡＳＴＭＡＮ  ＣＨＥＭＩＣＡＬ社製造）数枚を準備した。
【００４３】
別に、ポリエステル樹脂を主成分とし、ポリエチレンワックス等の添加物を樹脂量に対して重量分率で３．０％添加して溶媒に溶かした溶液を保護樹脂層（２）を形成させるための樹脂溶液として準備した。なお、添加物の粒径は１〜２０μｍの範囲であった。
【００４４】
先に準備した二軸延伸ポリエチレンテレフタレート樹脂シート（１）の表裏両面に、この樹脂溶液をグラビアコート法により塗布し、保護樹脂層（２）を形成させた。その際、保護樹脂層の厚さは１０μｍであり、表側の保護樹脂層と裏側の保護樹脂層の厚みの差は±０．５μｍの範囲内に収まるものであった。
【００４５】
この外装基材の保護樹脂層上にオフセット印刷法により個別絵柄のデザイン印刷（６）を行った。
【００４６】
つぎに、印刷層（６）の上に磁気テープ（５）を貼り付け、面一ラミネートにより磁気テープ（５）を外装基材（１１）に埋め込んだ。ここで、外装基材に形成させた保護樹脂層（２）は、磁気テープのエッジの平滑性を確保する働きをする。
【００４７】
非接触ＩＣインレット（４）を挟むように複数枚の白色ＰＥＴ−Ｇシートを積層して熱ラミネートし、ＩＣインレット内蔵シートであるコアシート（３）を作製した。図２において、コアシート（３）は熱ラミネート後の一体化された状態のものを示しているが、ラミネート前の状態では複数枚の白色ＰＥＴ−Ｇシートが積層されている。
【００４８】
このコアシート（３）の表裏両面に、先に作製しておいた外装シート（１１、１３）となる保護樹脂層を表裏両面にコートした透明な二軸延伸ポリエチレンテレフタレートシート（１）を積層して熱ラミネートして一体化し、情報記録媒体が多数面付けされた多面付けシート（２０）が作製される。その際、第１の外装基材（１１）と第２の外装基材（１３）とは延伸方向を揃えて積層する。また、カード強度を向上させるため、カードの長手
方向にシートの流れ方向（ＭＤ方向）を配置することが望ましい。
【００４９】
最後に多面付けシート（２０）を情報記録媒体単体サイズに切断分離して所望の実施例１の情報記録媒体（１０）とする。
【００５０】
この実施例では、情報記録媒体（１０）を磁気ストライブ付きの非接触型ＩＣカードとしての構成で説明したが、磁気カードのみとしても適用でき、また、このカードに接触型ＩＣモジュールを既存の技術により埋め込むことにより接触型ＩＣカードにも適用できる。
【図面の簡単な説明】
【００５１】
【図１】本発明の情報記録媒体を複数個並べた多面付けシートの一実施例を示す平面説明図である。
【図２】本発明の情報記録媒体の断面説明図である。
【符号の説明】
【００５２】
１‥‥二軸延伸ポリエチレンテレフタレート、二軸延伸ポリエチレンナフタレート
２‥‥保護樹脂層
３‥‥ＩＣ
４‥‥非接触ＩＣインレット
５‥‥磁気テープ
６‥‥印刷層
１０‥‥情報記録媒体
１１‥‥第１の外装基材
１２‥‥コアシート
１３‥‥第２の外装基材
２０‥‥多面付けシート
【図１】
0005205938.tif 000002
【図２】
0005205938.tif 000003